(57)【要約】【課題】多層構造およびそれらの調製方法、さらに詳細には、典型的な有機ポリマー層、および溶媒および水を含まない溶融加工可能なアクリロニトリルオレフィン性不飽和ポリマーを含有する異なる有機ポリマー層を有する多層構造を提供すること。【解決手段】以下の（ａ）および（ｂ）を含有する多層構造：（ａ）有機ポリマー組成物を含有する層；および（ｂ）溶媒および水を含まない溶融加工可能なアクリロニトリルオレフィン性（ｏｌｅｆｉｎｉｃａｌｌｙ）不飽和ポリマーを含有する層、であって、該不飽和ポリマーは、約５０重量％〜約９５重量％の重合可能なアクリロニトリルモノマーおよび約５重量％〜約５０重量％の少なくとも１種の重合可能なオレフィン性不飽和モノマーを含有し、ここで、該有機ポリマーおよび該アクリロニトリルオレフィン性不飽和ポリマーは、互いに関して、熱的に安定である。【選択図】なし【特許請求の範囲】
【請求項１】
多層構造。
【発明の詳細な説明】
【技術分野】
【０００１】
本発明は、多層構造およびそれらの調製方法に関する。さらに詳細には、本発
明は、典型的な有機ポリマー層（単数および複数）、および溶媒および水を含ま
ない溶融加工可能なアクリロニトリルオレフィン性不飽和ポリマーを含有する異
なる有機ポリマー層（単数および複数）を有する多層構造に関する。多層構造と
の用語は、本明細書を通じて、フィルム、テープ、シート、容器、複合体、物品
（これらは、押出成形、射出成形、圧縮成形などが施された）、構造体などを包
含することが分かる。
【背景技術】
【０００２】
種々の用途に対して、単一のポリマーで、必要な化学的特性および物理的特性
を与えることができるものはない。多層ポリマー材料から、フィルム、シート、
容器およびパッケージを製造することは、異なるポリマー組成物が異なる特性を
与えるために、および異なるポリマー層を組み合わせることにより、その最終製
品が、異なるポリマー特性の利点を有するために、有用である。残念なことに、
ある種の特性を与えるポリマーは、他の独特の化学的特性および物理的特性を与
えるポリマーとは、容易に合体または接着しない。
【０００３】
従って、異なるポリマー層を用いて多層材料を製造することは有利となる。本
発明は、このような多層材料を製造する。アクリロニトリルオレフィン性不飽和
ポリマーを有する多層構造を製造することは、さらに有利となるだろう。アクリ
ロニトリルオレフィン性不飽和ポリマーは、研磨、溶媒、気体および紫外光に対
する高い耐性、硬さおよび高い突き刺し耐性であるが、他のポリマー（例えば、
ポリオレフィン）と比較して、低い水蒸気耐性率により特徴づけることができる
。有機ポリマーは、高い水蒸気耐性率、高い引き裂き強度、良好な熱シールおよ
び低い収縮性および低い密度により特徴づけることができるが、気体および溶媒
のバリヤ性に乏しく、紫外光耐性が低い。本発明の独特のニトリルおよび有機ポ
リマー多層構造は、改良した気体／水バリヤ性、化学物質、研磨、溶媒および紫
外光に対する耐性、改良した剛性、耐候性、摩耗性能および衝撃強度を与える。
これらの利点および他の利点は、本発明の説明を進めると共に、明らかとなる。
【発明の開示】
【発明が解決しようとする課題】
【０００４】
多層構造およびそれらの調製方法、さらに詳細には、典型的な有機ポリマー層
、および溶媒および水を含まない溶融加工可能なアクリロニトリルオレフィン性
不飽和ポリマーを含有する異なる有機ポリマー層を有する多層構造を提供するこ
と。
【課題を解決するための手段】
【０００５】
本発明は、以下の（ａ）および（ｂ）を含有する多層構造：
（ａ）有機ポリマー組成物を含有する層；および
（ｂ）溶媒および水を含まない溶融加工可能なアクリロニトリルオレフィン性（
ｏｌｅｆｉｎｉｃａｌｌｙ）不飽和ポリマーを含有する層、
であって、該不飽和ポリマーは、約５０重量％〜約９５重量％の重合可能なアク
リロニトリルモノマーおよび約５重量％〜約５０重量％の少なくとも１種の重合
可能なオレフィン性不飽和モノマーを含有し、ここで、該有機ポリマーおよび該
アクリロニトリルオレフィン性不飽和ポリマーは、互いに関して、熱的に安定で
ある。
【０００６】
１つの実施態様において、前記アクリロニトリルオレフィン性不飽和ポリマー
は、前記有機ポリマーの２層の間にサンドイッチされており、ここで各層の該有
機ポリマーが、同一またはほぼ類似したポリマー組成物である。
【０００７】
１つの実施態様において、前記有機ポリマーは、前記アクリロニトリルオレフ
ィン性不飽和ポリマーの２層の間にサンドイッチされており、ここで各層の該ア
クリロニトリルオレフィン性不飽和ポリマーが、同一またはほぼ類似したポリマ
ー組成物である。
【０００８】
１つの実施態様において、前記オレフィン性不飽和モノマーは、メタクリル酸
メチル、アクリルアミド、メタクリルアミド、Ｎ−メチルアクリルアミド、Ｎ，
Ｎ−ジメチルアクリルアミド、Ｎ−フェニルマレイミド、酢酸ビニル、エチルビ
ニルエーテル、ブチルビニルエーテル、ビニルピロリドン、エチルビニルケトン
、ブチルビニルケトン、メチルスチレン、スチレン、インデン、塩化ビニル、臭
化ビニル、塩化ビニリデン、ビニルスルホン酸ナトリウム、スチレンスルホン酸
ナトリウム、メチルスルホン酸ナトリウム、イタコン酸、スチレンスルホン酸、
ビニルスルホン酸、ビニルピリジン、２−アミノエチル−Ｎ−アクリルアミド、
３−アミノプロピル−Ｎ−アクリルアミド、２−アミノエチルアクリレート、２
−アミノエチルメタクリレート（２−ａｍｉｎｏｅｔｈｙｍｅｔｈａｃｒｙｌａ
ｔｅ）、プロピレン、エチレン、イソブチレンおよびそれらの組合せからなる群
から選択される。
【０００９】
１つの実施態様において、前記有機ポリマーは、ポリオレフィン、ポリエステ
ル、ポリイミド、ポリカーボネート、ポリアミド、ポリアミドイミド、ポリエス
テルイミド、ポリスチレン、ポリウレタン、ポリ塩化ビニル、ポリビニルアルコ
ール、ポリケトン、ポリフェニレンオキシド、ポリスルホン、アクリロニトリル
含有ポリマー、液晶性ポリマー、セルロース化合物、木材、絹、綿およびそれら
の組合せからなる群から選択される。
【００１０】
１つの実施態様において、前記有機ポリマーは、ポリプロピレン、ポリエチレ
ン、ポリ（４−メチルペンテン−１）、ポリエチレンテレフタレート、ポリブチ
レンテレフタレート、ポリエチレンナフタレート、ナイロン、ポリビスフェノー
ル−Ａカーボネート、ポリエーテルイミド、ヒドロキシ安息香酸と２，６−ナフ
トエ酸とのコポリエステル、溶媒および水を含まない溶融加工可能なアクリロニ
トリル含有ポリマーおよびそれらの組合せからなる群から選択される。
【００１１】
１つの実施態様において、本発明の多層構造は、フィルム、パイプ、テープ、
容器、ボトル、シートおよびそれらの組合せからなる群から選択した形状である
。
【００１２】
本発明の方法は、ニトリル多層構造を製造する方法であって、該方法は、以下
の工程を包含する：（１）有機ポリマー樹脂を提供すること；（２）溶媒および
水を含まない溶融加工可能なアクリロニトリルオレフィン性不飽和ポリマー樹脂
を提供すること；（３）該有機ポリマー樹脂と該アクリロニトリルオレフィン性
不飽和ポリマー樹脂とを混合すること；および（４）該ポリマー成分を溶融加工
して、ニトリル多層構造を形成すること。
【００１３】
１つの実施態様において、前記溶融加工は、押出、成形、多成分射出成形、共
押出およびそれらの組合せからなる群から選択した方法により行われる。
【００１４】
１つの実施態様において、前記得られた多層構造は、強固な多層構造を形成す
るために、前記アクリロニトリルオレフィン性不飽和ポリマーの２層の間に、前
記有機ポリマーを有する３層である。
【００１５】
１つの実施態様において、前記得られた多層構造は、強固な多層構造を形成す
るために、前記有機ポリマーの２層の間に、前記アクリロニトリルオレフィン性
不飽和ポリマーを有する３層である。
【００１６】
本発明は、研磨、有機溶媒、水蒸気、気体（すなわち、酸素、二酸化炭素バリ
ヤ性）および紫外光に対する改良した耐性だけでなく、改良した剛性、衝撃強度
および摩耗性能を示す多層構造に関する。この多層構造は、有機ポリマー層；お
よび溶媒および水を含まない溶融加工可能なアクリロニトリルオレフィン性不飽
和ポリマー層を含有し、この不飽和ポリマー層は、約５０重量％〜約９５重量％
の重合可能なアクリロニトリルモノマーおよび約５重量％〜約５０重量％の少な
くとも１種の重合可能なオレフィン性不飽和モノマーを含有する。
【００１７】
本発明はまた、この多層構造の調製方法を提供し、この方法は、以下の工程を
包含する：有機ポリマーを提供する工程；溶媒および水を含まない溶融加工可能
なアクリロニトリルオレフィン性不飽和ポリマーを提供する工程であって、この
不飽和ポリマーは、約５０重量％〜約９５重量％の重合可能なアクリロニトリル
モノマーおよび約５重量％〜約５０重量％の少なくとも１種の重合可能なオレフ
ィン性不飽和モノマーを含有する工程；およびこれらのポリマー成分を溶融加工
する工程。本発明は、種々の成形方法で使用でき、これらには、押出、共射出成
形、多層押出成形、多層吹込成形、射出成形、圧縮成形などが含まれる。
【発明の効果】
【００１８】
本発明によれば、多層構造およびそれらの調製方法、さらに詳細には、典型的
な有機ポリマー層、および溶媒および水を含まない溶融加工可能なアクリロニト
リルオレフィン性不飽和ポリマーを含有する異なる有機ポリマー層を有する多層
構造を提供される。
【００１９】
本発明によれば、本発明の独特のニトリルおよび有機ポリマー多層構造は、改
良した気体／水バリヤ性、化学物質、研磨、溶媒および紫外光に対する耐性、改
良した剛性、耐候性、摩耗性能および衝撃強度を与える。
【発明を実施するための最良の形態】
【００２０】
本発明による多層構造は、有機ポリマー層および溶媒および水を含まない溶融
加工可能なアクリロニトリルオレフィン性不飽和ポリマー（以下、「アクリロニ
トリルオレフィン性不飽和ポリマー」という）層を含有する。この多層構造は、
少なくとも２個の層を含有する。
【００２１】
この有機ポリマー層には、合成ポリマーおよび天然ポリマーが挙げられるが、
これらに限定されない。この合成ポリマーには、ポリオレフィン（例えば、ポリ
プロピレン、ポリエチレンおよびポリ（４−メチルペンテン−１））；ポリエス
テル（例えば、ポリエチレンテレフタレート（ＰＥＴ）、ポリブチレンテレフタ
レート（ＰＢＴ）、およびポリエチレンナフタレート（ＰＥＮ））；ポリアミド
（ＰＡ）（脂肪族および芳香族を含めて；例えば、ナイロン類）；ポリカーボネ
ート（例えば、ビスフェノール−Ａカーボネート（ＰＣ））；ポリイミド（ＰＩ
）（例えば、ポリエーテルイミド；脂肪族および芳香族を含めて）；ポリ（アミ
ドイミド）；ポリ（エステルイミド）；ポリスチレン（ＰＳ）；ポリウレタン；
ポリ塩化ビニル（ＰＶＣ）；ポリケトン；ポリフェニレンオキシド（ＰＰＯ）；
ポリビニルアルコール（ＰＶＡ）；ポリスルホン；液晶性ポリマー（例えば、ヒ
ドロキシ安息香酸と２，６−ナフトエ酸（Ｖｅｃｔｒａ）とのコポリエステル）
；Ｋｅｖｌａｒ（登録商標）（ＤｕＰｏｎｔから入手可能）；アクリロニトリル
含有ポリマー（溶媒および水を含まない溶融加工可能なアクリロニトリルオレフ
ィン性不飽和ポリマーまたは溶媒に溶解性のアクリロニトリル含有ポリマーを含
めて）などが挙げられるが、これらに限定されない。
【００２２】
この有機ポリマーで使用するモノマーは、この多層構造の最終用途に与えるの
が望ましい特性に依存して、１種のモノマーまたはモノマーの組合せであり得る
。３層以上の構造の多層構造では、この有機ポリマーは、この構造の外層または
内層のいずれかとして使用されるが、その両方として使用されるわけではない。
【００２３】
他のポリマー層は、少なくとも１種のオレフィン性不飽和モノマーと重合した
アクリロニトリルモノマーを含有するアクリロニトリルオレフィン性不飽和ポリ
マーである。このアクリロニトリルオレフィン性不飽和ポリマーは、約５０重量
％〜約９５重量％、好ましくは、約７５重量％〜約９３重量％、最も好ましくは
、約８５重量％〜約９２重量％の重合したアクリロニトリルモノマー、および約
５重量％〜約５０重量％、好ましくは、約７重量％〜約２５重量％、最も好まし
くは、約８重量％〜約１５重量％の少なくとも１種の重合したオレフィン性不飽
和モノマーから構成される。このアクリロニトリルオレフィン性不飽和ポリマー
は、この外層または内層またはその両方として使用される。
【００２４】
使用するオレフィン性不飽和モノマーには、アクリロニトリルモノマーと重合
可能なＣ＝Ｃ二重結合を有する１種またはそれ以上のオレフィン性不飽和モノマ
ーがある。このオレフィン性不飽和モノマーは、コポリマーを生じる単一の重合
可能なモノマー、またはマルチポリマー（ｍｕｌｔｉ−ｐｏｌｙｍｅｒ）を生じ
る重合可能なモノマーの組合せであり得る。オレフィン性不飽和モノマーまたは
モノマーの組合せの選択は、得られる多層構造およびその最終用途に与えるのが
望ましい特性に依存する。
【００２５】
このオレフィン性不飽和モノマーには、一般に、アクリル酸エステル（例えば
、メチルアクリレートおよびアクリル酸エチル）；メタクリル酸エステル（例え
ば、メタクリル酸メチル）；アクリルアミド類およびメタクリルアミド類および
それらのＮ−置換アルキル誘導体およびアリール誘導体（例えば、アクリルアミ
ド、メタクリルアミド、Ｎ−メチルアクリルアミド、Ｎ，Ｎ−ジメチルアクリル
アミド）；マレイン酸およびその誘導体（例えば、Ｎ−フェニルマレイミド）；
ビニルエステル（例えば、酢酸ビニル）；ビニルエーテル（例えば、エチルビニ
ルエーテルおよびブチルビニルエーテル）；ビニルアミド（例えば、ビニルピロ
リドン）；ビニルケトン（例えば、エチルビニルケトンおよびブチルビニルケト
ン）；スチレン類（例えば、メチルスチレン、スチレンおよびインデン）；ハロ
ゲン含有モノマー（例えば、塩化ビニル、臭化ビニルおよび塩化ビニリデン）；
イオン性モノマー（例えば、ビニルスルホン酸ナトリウム、スチレンスルホン酸
ナトリウムおよびメチルスルホン酸ナトリウム）；酸含有モノマー（例えば、イ
タコン酸、スチレンスルホン酸およびビニルスルホン酸）；塩基含有モノマー（
例えば、ビニルピリジン、２−アミノエチル−Ｎ−アクリルアミド、３−アミノ
プロピル−Ｎ−アクリルアミド、２−アミノエチルアクリレート、２−アミノエ
チルメタクリレート）；およびオレフィン（例えば、プロピレン、エチレン、イ
ソブチレン）が挙げられるが、これらに限定されない。
【００２６】
この多層構造は、最終用途に依存して、最小で２層であり、または無限数の層
である。例えば、３層構造は、その製品の所望の最終用途に依存して、この有機
ポリマーまたはこのアクリロニトリルオレフィン性不飽和ポリマーのいずれかの
内層を使用し、この内層は、この有機ポリマーまたはこのアクリロニトリルオレ
フィン性不飽和ポリマーである外層の間にサンドイッチされている。
【００２７】
この内層として使用するポリマーは、この外層として使用するポリマーと比較
して、異なる組成または異なる分子量または異なるレオロジー特性を有する。こ
の有機ポリマーおよびこのアクリロニトリルオレフィン性不飽和ポリマーは、互
いに関して、熱的に安定である。この有機ポリマーまたはこのアクリロニトリル
オレフィン性不飽和ポリマーは、その最終用途およびこれらのポリマーの化学的
特性および物理的特性（例えば、メルトフロー（ｍｅｌｔ  ｆｌｏｗ）および熱
特性、分子量、組成など）に依存して、この多層構造の内層または外層のいずれ
かである。本発明では、この多層構造の内層として使用するポリマーは、この多
層構造の約１重量％〜約９９重量％の範囲、好ましくは、約５重量％〜約９５重
量％の範囲、さらに好ましくは、約１０重量％〜約９０重量％の範囲である。こ
の多層構造の外層として使用するポリマーは、この多層構造の約９９重量％〜約
１重量％の範囲、好ましくは、約９５重量％〜約５重量％の範囲、さらに好まし
くは、約９０重量％〜約１０重量％の範囲である。ある層のポリマーの最小量は
、その隣接層のポリマーが、その表面に過度に露出しない量である。
【００２８】
この外層に使用するポリマーの組成物およびこの内層に使用するポリマーの組
成物は、別個に調製される。このアクリロニトリルオレフィン性不飽和ポリマー
は、公知の重合法により、調製される。この溶融加工可能な高ニトリルマルチポ
リマーを製造する代表的な方法は、「アクリロニトリル／メタクリロニトリル／
オレフィン性不飽和モノマーのポリマーを製造する方法」の表題の米国特許第５
６０２２２号および「アクリロニトリルおよびオレフィン性不飽和モノマーから
調製した高ニトリルマルチポリマーを製造する方法」の表題の米国特許第５６１
８９０１号に記述されており、両方の内容は、本明細書中で参考として援用され
ている。この有機ポリマーは、公知の重合法により、調製される。
【００２９】
この多層構造は、溶融工程により、製造される。これらの層の厚さは、所望の
最終用途に依存し、その最終用途に依存して、約１ミクロンからいずれかの厚さ
までの範囲である。この溶融加工温度は、この外層ポリマーおよび内層ポリマー
の組成物の溶融温度および熱分解温度に依存する。
【００３０】
このアクリロニトリルオレフィン性不飽和ポリマーは、非水で非溶媒の系にて
、溶融加工される。しかしながら、不純物としての痕跡量の水は、３％まで、好
ましくは、１％以下で存在していてもよい。本発明の多層構造を製造する方法は
、この有機ポリマーおよびこのアクリロニトリルオレフィン性不飽和ポリマーを
別個に調製する工程；これらの成分を配合する工程；およびこれらのポリマー成
分を、通常の手段によって押出す工程を包含する。
【００３１】
１段階射出成形法では、種々の溶融ポリマー成分は、金型にて配合され、そし
てこの金型は、冷却される。
【００３２】
１段階押出法では、種々の溶融ポリマー成分は、通常の方法で共押出される。
【００３３】
強化材料（例えば、炭素繊維、ガラス繊維など）；添加剤；つや消し剤；着色
剤などの添加により、この多層構造の特性をさらに変えるために、追加処理が使
用できる。このような様式で機能する能力を有するいずれの添加剤も、このニト
リル多層構造の特性に好ましくない影響を与えない限りにおいて、使用できるこ
とが理解される。本発明は、いずれの特定の積層法、押出法、射出法または成形
法にも限定されない。
【００３４】
これらの多層構造は、包装用途、シート前駆体から調製し引き続いて組み立て
た物品に使用される。特に、この多層構造は、フィルム、パッケージフィルム、
テープ、シート、パイプ、パッケージ、トレイ、ボトル、容器、複合体、組立品
、構造体などとして使用される。さらに、この多層構造は、パッケージ用途（自
動車の燃料タンクを含めて）だけでなく、容器（冷凍機への熱充填物から、電子
レンジ、建築材料、パイプなどに至るものを含めて）で使用される。
【実施例】
【００３５】
以下の実施例は、本発明の利点を立証する。
【００３６】
使用したポリマーは、以下であった：１）１５％メチルアクリレートポリマー
と重合した８５％アクリロニトリルモノマーを使用するアクリロニトリルオレフ
ィン性不飽和ポリマー断片；および２）メルトフローインデックス１８を有する
ポリプロピレンペレット（メルトインデックス＝１８）またはメルトフローイン
デックス１を有する高密度ポリエチレンポリマーペレットの有機ポリマー。
【００３７】
このアクリロニトリル−メチルアクリレートポリマー、およびポリプロピレン
またはポリエチレンのいずれかのポリオレフィンを、１ガロンのバケツ中にて、
共に混合した。この混合物を、フィルム（テープ）ダイスを備えた３個のゾーン
の０．７５インチ押出機を用いて、押し出した。このポリマー樹脂混合物をホッ
パーに添加し、そして約３５  ｒｐｍで押し出した。このダイスから出てくる材
料を、２個のローラーを含むフィルム（テープ）機に取り出した。これらのロー
ラーは、必要に応じて、加熱できた。これらのローラーを圧縮して、このフィル
ム（テープ）の厚さを制御し、これらのローラーの速度を調整して、このフィル
ム（テープ）の厚さおよび幅を制御した。得られた多層構造は、サンドイッチ構
造の３層であった。以下の表Ｉは、使用した各ポリマーの割合および条件を記述
している。ＰＰとは、ポリプロピレンを意味する；ＰＥとは、ポリエチレンを意
味する；そしてＡＭＬＯＮ（登録商標）とは、１５％メチルアクリレートと共重
合した８５％アクリロニトリルを使用するアクリロニトリルオレフィン性不飽和
ポリマーを意味する。
【００３８】
【表１】
2006130924.tif 000002
【００３９】
この複合テープを、Ｍｅｔｔｌｅｒホットステージを備えたＬｅｉｔｚ横偏光
光学顕微鏡（Ｌａｂｏｒｌｕｘ  １２  ｐｏｌ）を用いて、光学顕微鏡検査によ
り、検査した。光学顕微鏡検査により、このテープは、多層構造を有することが
確認された。
【００４０】
図１（ａ）は、比較のために使用したアクリロニトリル−メチルアクリレート
押出テープの形態構造を示す。
【００４１】
図１（ｂ）は、アクリロニトリル−メチルアクリレート／ポリプロピレン（８
０／２０）押出テープの形態構造を示す。
【００４２】
図１（ｃ）は、アクリロニトリル−メチルアクリレート／ポリプロピレン（５
０／５０）押出テープの形態構造を示す。
【００４３】
図１（ｄ）は、アクリロニトリル−メチルアクリレート／ポリプロピレン（２
０／８０）押出テープの形態構造を示す。
【００４４】
図１は、アクリロニトリル−メチルアクリレート／ポリプロピレンの薄層状の
形態構造が、広範囲の異なる割合のポリマーから得られることを立証している。
【００４５】
図２（ａ）は、比較のために使用したアクリロニトリル−メチルアクリレート
押出テープの形態構造を示す。
【００４６】
図２（ｂ）は、比較のために使用したポリプロピレン押出テープの形態構造を
示す。
【００４７】
図２（ｃ）は、アクリロニトリル−メチルアクリレート／ポリプロピレン（３
０／７０）押出テープの形態構造を示す。
【００４８】
図２（ｄ）は、アクリロニトリル−メチルアクリレート／ポリプロピレン（２
０／８０）押出テープの形態構造を示す。
【００４９】
図２は、これらの押出テープが、その内層としてポリプロピレンを有しその外
層としてアクリロニトリル−メチルアクリレートを有するサンドイッチ構造であ
ったことを立証している。このことは、図２（ａ）で示す写真により、このアク
リロニトリル−メチルアクリレートが、異なる結晶パターンを示す図２（ｂ）ポ
リプロピレンと比較して、光学顕微鏡検査では区別できない程の大きさの小さな
微結晶を有することが立証される。この結晶構造は、図２（ｃ）および（ｄ）で
は認められず、このことは、このアクリロニトリル−メチルアクリレートが、両
方の外層として存在するのに対して、このポリプロピレンは、その内層を形成す
ることを示している。
【００５０】
図３（ａ）および（ｂ）は、アクリロニトリル−メチルアクリレート／ポリプ
ロピレン（５０／５０）押出テープの形態構造を示す。
【００５１】
図３（ｃ）および（ｄ）は、室温で約４０時間にわたりＤＭＦ（ジメチルホル
ムアミド）で抽出した同じテープを示す。図３は、抽出前、この５０／５０アク
リロニトリル−メチルアクリレート／ポリプロピレン押出テープの形態が、薄層
状であり、アクリロニトリル−メチルアクリレートが、その外層として存在して
いることを立証している。このＤＭＦでの抽出後、このアクリロニトリル−メチ
ルアクリレート層を取り除くと、このポリプロピレン結晶パターンが容易に観察
される。
【００５２】
図４（ａ）および（ｂ）は、アクリロニトリル−メチルアクリレート／ポリエ
チレン（２０／８０）押出テープの形態構造を示し、そして図４（ｃ）および（
ｄ）は、室温で約４０時間にわたりＤＭＦで抽出した同じテープを示す。図４は
、この薄層状の形態構造がまた、アクリロニトリル−メチルアクリレート／ポリ
エチレン配合に特徴的であることを示している。それはまた、この場合にて、こ
のＤＭＦ抽出後に、その押出テープの形態構造が不変のままであるために、この
ポリエチレンが、その外層として存在することを立証している。
【００５３】
本発明の上記記述および実施例から、当業者は、本発明の改良、変更および修
正を認めるだろう。当該技術分野の範囲内のこのような改良、変更および修正は
、添付の請求の範囲に含まれることを意図している。
【００５４】
溶媒および水を含まない溶融加工可能なアクリロニトリルオレフィン性不飽和
ポリマーを含有するポリマーを含む１つの層、および有機ポリマーを含む他の層
を有する多層構造との用語は、本明細書を通じて、フィルム、テープ、シート、
容器、複合体、物品（これらは、押出成形、射出成形、圧縮成形などが施された
）、構造体などを包含することが分かる。
【図面の簡単な説明】
【００５５】
【図１ａ】図１（ａ）は、比較のために使用したアクリロニトリル−メチルアクリレート押出テープの形態構造を示す。
【図１ｂ】図１（ｂ）は、アクリロニトリル−メチルアクリレート／ポリプロピレン（８０／２０）押出テープの形態構造を示す。
【図１ｃ】図１（ｃ）は、アクリロニトリル−メチルアクリレート／ポリプロピレン（５０／５０）押出テープの形態構造を示す。
【図１ｄ】図１（ｄ）は、アクリロニトリル−メチルアクリレート／ポリプロピレン（２０／８０）押出テープの形態構造を示す。
【図２ａ】図２（ａ）は、比較のために使用したアクリロニトリル−メチルアクリレート押出テープの形態構造を示す。
【図２ｂ】図２（ｂ）は、比較のために使用したポリプロピレン押出テープの形態構造を示す。
【図２ｃ】図２（ｃ）は、アクリロニトリル−メチルアクリレート／ポリプロピレン（３０／７０）押出テープの形態構造を示す。
【図２ｄ】図２（ｄ）は、アクリロニトリル−メチルアクリレート／ポリプロピレン（２０／８０）押出テープの形態構造を示す。
【図３ａ】図３（ａ）は、アクリロニトリル−メチルアクリレート／ポリプロピレン（５０／５０）押出テープの形態構造を示す。
【図３ｂ】図３（ｂ）は、アクリロニトリル−メチルアクリレート／ポリプロピレン（５０／５０）押出テープの形態構造を示す。
【図３ｃ】図３（ｃ）は、室温で約４０時間にわたりＤＭＦ（ジメチルホルムアミド）で抽出した同じテープを示す。
【図３ｄ】図３（ｄ）は、室温で約４０時間にわたりＤＭＦ（ジメチルホルムアミド）で抽出した同じテープを示す。
【図４ａ】図４（ａ）は、アクリロニトリル−メチルアクリレート／ポリエチレン（２０／８０）押出テープの形態構造を示す。
【図４ｂ】図４（ｂ）は、アクリロニトリル−メチルアクリレート／ポリエチレン（２０／８０）押出テープの形態構造を示す。
【図４ｃ】図４（ｃ）は、室温で約４０時間にわたりＤＭＦで抽出した同じテープを示す。
【図４ｄ】図４（ｄ）は、室温で約４０時間にわたりＤＭＦで抽出した同じテープを示す。
【図１ａ】
2006130924.tif 000003
【図１ｂ】
2006130924.tif 000004
【図１ｃ】
2006130924.tif 000005
【図１ｄ】
2006130924.tif 000006
【図２ａ】
2006130924.tif 000007
【図２ｂ】
2006130924.tif 000008
【図２ｃ】
2006130924.tif 000009
【図２ｄ】
2006130924.tif 000010
【図３ａ】
2006130924.tif 000011
【図３ｂ】
2006130924.tif 000012
【図３ｃ】
2006130924.tif 000013
【図３ｄ】
2006130924.tif 000014
【図４ａ】
2006130924.tif 000015
【図４ｂ】
2006130924.tif 000016
【図４ｃ】
2006130924.tif 000017
【図４ｄ】
2006130924.tif 000018